(57)【特許請求の範囲】
【請求項１】
（Ａ） 下記一般式（１）〜（４）で示される繰り返し単位から構成され、還元粘度が０．５〜４．０である熱可塑性ポリエステルエラストマー１００重量部に対し、（Ｂ） 光安定剤  ０．０５〜５重量部からなる組成物である熱可塑性ポリエステルエラストマー組成物。
【化１】
0004200397.tif 000013
【化２】
0004200397.tif 000014
【化３】
0004200397.tif 000015
【化４】
0004200397.tif 000016
（式中Ｒは炭素数６〜１８の芳香族基、Ｇは分子量４００〜６０００のポリオキシアルキレン基、Ｄは水添ダイマージオール及びまたはその誘導体残基、Ｒ’は炭素数１〜２５のアルキレン基を示す。またａ，ｂ，ｃはそれぞれ全ポリマー中の各繰り返し単位が占める重量％を、ｄは全ポリマー中のモル％を示し、ａは５０〜７５重量％、ｂとｃとの和に対するｂの割合は０．０１〜０．９９、ｄは０〜２０モル％である。）
【請求項２】
（Ａ） 上記一般式（１）〜（４）で示される繰り返し単位から構成され、還元粘度が０．５〜４．０である熱可塑性ポリエステルエラストマー及び（Ｂ） 光安定剤及び、（Ｃ）ヒンダードフェノール系酸化防止剤からなる組成物である請求項１記載の熱可塑性ポリエステルエラストマー組成物。
【発明の詳細な説明】
【０００１】
【発明の属する技術分野】
本発明は熱可塑性ポリエステルエラストマーに関し、詳しくは耐水性、耐候性、耐熱性に優れた高融点の熱可塑性ポリエステルエラストマー、特に繊維、フィルム、シートをはじめとする各種成形材料に用いることの出来る熱可塑性ポリエステルエラストマー、さらに詳しくは、ブーツ、ギア、チューブなどの成形材料に適し、自動車、家電部品等の耐熱性が要求される用途、例えばジョイントブーツや、電線被覆材などに有用な熱可塑性ポリエステルエラストマーに関する。
【０００２】
【従来の技術】
熱可塑性ポリエステルエラストマーとしては、従来よりポリブチレンテレフタレート（ＰＢＴ）単位をハードセグメント、ポリテトラメチレングリコール（ＰＴＭＧ）をソフトセグメントとするポリエーテルエステルエラストマー（特公昭49-48195,49-31558 号公報）、ＰＢＴ単位をハードセグメント、ポリカプロラクトン（ＰＣＬ）単位をソフトセグメントとするポリエステルエステルエラストマー（特公昭48-4116号、特開昭59-12926号、特開昭59-15117号公報）、及びＰＢＴ単位をハードセグメント、二量体脂肪酸をソフトセグメントとするポリエステルエラストマー（特開昭54-127955 号公報）等が知られ、実用化されている。しかしながら、ハードセグメントにＰＢＴを用いる場合、ＰＢＴの融点が２３０℃以下なのでエラストマーとしての融点は２３０℃以上になることはない。これらを改善するため、高融点のポリエチレンナフタレートやポリシクロヘキサンジメチレンテレフタレートをハードセグメントに用いるエラストマーが提案されている（特開平05-202176 号公報）が、ソフトセグメントとして主にポリテトラメチレングリコールを使用しているため、弾性性能の問題からハードセグメントの割合が６０重量％以下に限定され、２３０℃以上の高融点を有するエラストマーは得られていない。
【０００３】
【発明が解決しようとする課題】
本発明は、上記従来技術の欠点を解消し、耐水性、耐候性、耐熱性、耐熱老化性、滞留安定性に優れた高融点の熱可塑性ポリエステルエラストマーを提供することを課題とするものである。なお前記融点について説明する。一般にエラストマーの融点や軟化点はハードセグメントの含量が増えて、弾性率が高くなると向上する。従って、弾性率の高いエラストマーの高融点化は可能である。しかし弾性率の高いエラストマーは、ハードセグメントの含量が増加するため、当然ガラス転移温度が高くなり、優れた弾性性能を発現することはできない。本発明では、エラストマーを高融点化しつつも、弾性率やガラス転移温度は必要以上に高くならないようにすることをポイントと捉え、すなわち同程度の弾性率を有していても、融点が充分に高くなるものを高融点エラストマーと定義し、本発明はこの高融点エラストマーの耐熱老化性及び滞留安定性を著しく改良することが課題の一つとするものである。
【０００４】
【課題を解決するための手段】
本発明者らは特定のハードセグメント及び複数の特定のソフトセグメントからなる熱可塑性ポリエステルエラストマーと少なくとも一種類以上の酸化防止剤を含有する組成物を用いることで、上記課題が解決することを見いだし、本発明を完成するに到った。すなわち本発明は、下記一般式（１）〜（４）で示される繰り返し単位から構成され、還元粘度が０．５〜４．０である熱可塑性ポリエステルエラストマーに少なくとも一種類以上の光安定剤が含有されていることを特徴とする組成物である。
【０００５】
【化５】
0004200397.tif 000002
【０００６】
【化６】
0004200397.tif 000003
【０００７】
【化７】
0004200397.tif 000004
【０００８】
【化８】
0004200397.tif 000005
（式中Ｒは炭素数６〜１８の芳香族、Ｇは分子量４００〜６０００のポリオキシアルキレン基、Ｄは水添ダイマージオール及びまたはその誘導体残基、Ｒ‘は炭素数１〜２５のアルキレン基を示す。またａ，ｂ，ｃはそれぞれ全ポリマー中の各繰り返し単位が占める重量％を、ｄは全ポリマー中のモル％を示し、ａは５０〜７５重量％、ｂとｃとの和に対するｂの割合は０．０１〜０．９９、ｄは０〜２０モル％である。
【０００９】
【発明の実施の形態】
以下の本発明について詳細に説明する。本発明の熱可塑性ポリエステルエラストマーにおいて、前記一般式 (1)〜(4) で示される繰り返し単位を構成する酸成分は、芳香族ジカルボン酸を主体とし、具体的にはテレフタル酸、ナフタレンジカルボン酸、ジフェニルジカルボン酸、イソフタル酸、５−ナトリウムスルホイソフタル酸より選ばれる一種もしくは二種以上の組み合わせを用いることが好ましく、芳香族ジカルボン酸は全酸成分の７０モル％以上、好ましくは８０モル％以上である。その他の酸成分としては、脂環族ジカルボン酸、脂肪族ジカルボン酸が用いられ、脂環族ジカルボン酸としてはシクロヘキサンジカルボン酸、テトラヒドロ無水フタル酸などが挙げられる。脂肪族ジカルボン酸としては、コハク酸、グルタル酸、アジピン酸、アゼライン酸、セバシン酸、ドデカン二酸、ダイマー酸、水添ダイマー酸などが挙げられる。これらは樹脂の融点を大きく低下させない範囲で用いられ、その量は全酸成分の３０モル％未満、好ましくは２０モル％未満である。
【００１０】
前記一般式（１）で示される繰り返し単位（以下エステル単位（１）という）を構成するグリコール成分は、１，４−シクロヘキサンジメタノールである。１，４−シクロヘキサンジメタノールにはシス体及びトランス体の２種類の異性体が存在するが、トランス体の割合が多い方が好ましい。
エステル単位（１）は全ポリマー中、３０〜９５重量％、好ましくは４０〜８０重量％、特に５０〜７５重量％が望ましい。９５重量％を超えると柔軟性に劣り、弾性性能を有するエラストマーが得られ難く、また３０重量％未満では融点が低下し、耐熱性に劣るようになるので好ましくない。
【００１１】
前記一般式（２）で示される繰り返し単位（以下エステル単位（２）という）を構成するグリコール成分は、特に限定しないが、例えばポリエチレングリコール、ポリプロピレングリコール、ポリテトラメチレングリコール、またはそれらの誘導体である両末端エチレンオキシサイド付加物が望ましい。ポリアルキレングリコールの分子量としては４００〜６０００好ましくは８００〜３０００、特に１０００〜２０００が望ましい。分子量が４００未満では弾性性能が不充分であり、また得られるエラストマーのブロック性が低下するため、ポリマーの融点や軟化温度が低下する。また分子量が６０００を超えると相分離しやすくなり、これも弾性性能が不充分となる原因ともなるので好ましくはない。
【００１２】
前記一般式（３）で示される繰り返し単位（以下エステル単位（３）という）を構成するグリコール成分である水添ダイマージオールとは、もちろんその製法はこれに限定はしないが、例えば不飽和脂肪酸（炭素数１５〜２１）の二量体であるダイマー酸を水素化して得られる下記一般式（５）で示される化合物を主成分（５０重量％以上）とする化合物、あるいは下記一般式（５）で示される化合物と下記一般式（６）で示される化合物との混合物のことである。
【００１３】
【化９】
0004200397.tif 000006
（前記式中Ｒ1 、Ｒ2 、Ｒ3 、Ｒ4 は実質的に不飽和基を含まず、また実質的に直鎖状であり、そのうちＲ1 、Ｒ2 はアルキル基、Ｒ3 、Ｒ4 はアルキレン基であり、Ｒ1 〜Ｒ4 の炭素数の総和は２２〜３４である。）
【００１４】
【化１０】
0004200397.tif 000007
（前記式中Ｒ5 、Ｒ6 、Ｒ7 、Ｒ8 は実質的に不飽和基を含まず、また実質的に直鎖状であり、そのうちＲ5 、Ｒ6 はアルキル基、Ｒ7 、Ｒ8 はアルキレン基であり、Ｒ5 〜Ｒ8 の炭素数の総和は２５〜３７である。）
【００１５】
なお水添ダイマージオール誘導体とは、実質的に水添ダイマージオールから誘導されるジオール化合物であり、具体的には水添ダイマージオールのエチレンオキサイド及び／又はプロピレンオキサイド付加物などが挙げられる。オキサイド化合物の付加は、水添ダイマージオールの両末端でも片末端のみでもよい。また付加するオキサイド化合物のモル数は、水添ダイマージオールと等モルないし２０倍のモル数が好ましい。
【００１６】
前記一般式（４）で示される繰り返し単位（以下エステル単位（４）という）を構成するグリコール成分としては、炭素数が１〜２５のアルキレングリコールを用いることができる。例えばエチレングリコール、ジエチレングリコール、プロピレングリコール、１，３−ブタンジオール、１，４−ブタンジオール、１，５−ペンタンジオール、１，６−ヘキサンジオール、１，９−ノナンジオール、ネオペンチルグリコール、ジメチロールヘプタン、ジメチロールペンタン、トリシクロデカンジメタノール、メチルペンタンジオール、２，４−ジエチル−１，５−ペンタンジオール、ビスフェノールＸのエチレンオキサイド誘導体（ＸはＡ，Ｓ，Ｆ）などである。これらのグリコールは各種特性のバランスにより適切な組み合わせで用いられるが、シクロヘキサンジメタノールと芳香族ジカルボン酸からなるエステル単位（１）の結晶性を妨げないことが前提であるため、これらのグリコールの共重合量は全グリコールに対して、２０モル％以下であることが望ましい。
【００１７】
前記エステル単位（２）とエステル単位（３）の割合は、各種特性のバランスにより適切な組み合わせで用いられるため特に限定はしないが、エステル単位（２）とエステル単位（３）との重量和に対するエステル単位（２）の割合は０．０１〜０．９９、好ましくは０．０５〜０．９５、特に０．１〜０．９が望ましい。０．０１よりも少ないとエラストマーとしての弾性性能に欠け、０．９９よりも多いとハードセグメントとの相溶性に欠けこれもエラストマーとしての弾性性能に欠けるようになるので好ましくはない。
【００１８】
本発明熱可塑性ポリエステルエラストマーにおいて、少量に限って三官能以上のポリカルボン酸やポリオール成分を含むこともできる。例えば無水トリメリット酸、ベンゾフェノンテトラカルボン酸、トリメチルプロパン、グリセリン、無水ピロメリット酸などを３モル％以下使用できる。
【００１９】
次に本発明熱可塑性ポリエステルエラストマーを得る方法としては、公知の任意の方法を採用することができる。例えば、溶融重合法、溶液重合法、固相重合法などいずれも適宜用いられる。溶融重合法の場合、エステル交換法でも直接重合法であってもよい。樹脂の粘度を向上させるため、溶融重合後に固相重合を行うことはもちろん望ましいことである。
反応に用いる触媒としては、アンチモン触媒、ゲルマニウム触媒、チタン触媒が良好である。特にチタン触媒は、詳しくはテトラブチルチタネート、テトラメチルチタネートなどのテトラアルキルチタネート、シュウ酸チタンカリなどのシュウ酸金属塩などが好ましい。またその他の触媒としては公知の触媒であれば特に限定はしないが、ジブチルスズオキサイド、ジブチルスズジラウリレートなどのスズ化合物、酢酸鉛などの鉛化合物が挙げられる。
【００２０】
また本発明で用いる光安定剤としては、ヒンダードアミン系光安定剤、ベンゾフェノン系、ベンゾエート系、トリアゾール系、ニッケル系、サリチル系等の光安定剤が挙げられる。ヒンダードアミン系光安定剤としては、琥珀酸ジメチル−１−（２−ヒドロキシエチル）−４−ヒドロキシ−２，２，６，６−テトラメチルピペリジンとの重縮合物、ポリ〔〔６−（１，１，３，３−テトラブチル）イミノ−１，３，５−トリアジン−２，４−ジイル〕ヘキサメチレン〔（２，２，６，６−テトラメチル−４−ピペリジル）イミル〕〕、２−ｎ−ブチルマロン酸のビス（１，２，２，６，６−ペンタメチル−４−ピペリジル）エステル、テトラキス（２，２，６，６−テトラメチル−４−ピペリジル）−１，２，３，４−ブタンテトラカルボキシレート、ビス（２，２，６，６−テトラメチル−４−ピペリジル）セバケート、Ｎ，Ｎ‘−ビス（２，２，６，６−テトラメチル−４−ピペリジル）ヘキサメチレンジアミンと１，２−ジブロモエタンとの重縮合物、ポリ〔（Ｎ，Ｎ’−ビス（２，２，６，６−テトラメチル−４−ピペリジル）ヘキサメチレンジアミン）−（４−モノホリノ−１，３，５−トリアジン−２，６−ジイル）−ビス（３，３，５，５−テトラミチルピペラジノン）〕、トリス（２，２，６，６−テトラメチル−４−ピペリジル）−ドデシル−１，２，３，４−ブタンテトラカルボキシレート、トリス（１，２，２，６，６−ペンタメチル−４−ピペリジル）−ドデシル−１，２，３，４−ブタンテトラカルボキシレート、ビス（１，２，２，６，６−ペンタメチル−４−ピペリジル）セバケート、１，６，１１−トリス〔｛４，６−ビス（Ｎ−ブチル−Ｎ−（１，２，２，６，６−ペンタメチルピペリジン−４−イル）アミノ−１，３，５−トリアジン−２−イル）アミノ｝ウンデカン、１−〔２−（３，５−ジ−ｔ−ブチル−４−ヒドロキシフェニル）プロピオニルオキシ〕−２，２，６，６−テトロメチルピペリジン、８−ベンジル−７，７，９，９−テトラメチル−３−オクチル−１，３，８−トリアザスピロ〔４，５〕ウンデカン−２，４−ジオン、４−ベンゾイルオキシ−２，２，６，６−テトラメチルピペリジン、Ｎ，Ｎ‘−ビス（３−アミノプロピル）エチレンジアミン−２，４−ビス〔Ｎ−ブチル−Ｎ−（１，２，２，６，６−ペンタメチル−４−ピペリジル）アミノ〕−６−クロロ−１，３，５−トリアジン縮合物などを挙げることができる。
【００２１】
本発明に配合することのできるベンゾフェノン系、ベンゾトリアゾール系、トリアゾール系、ニッケル系、サリチル系光安定剤としては、２，２‘−ジヒドロキシ−４−メトキシベンゾフェノン、２−ヒドロキシ−４−ｎ−オクトキシベンゾフェノン、ｐ−ｔ−ブチルフェニルサリシレート、２，４−ジ−ｔ−ブチルフェニル−３，５−ジ−ｔ−ブチル−４−ヒドロキシベンゾエート、２−（２’−ヒドロキシ−５‘−メチルフェニル）ベンゾトリアゾール、２−（２’−ヒドロキシ−３‘，５’−ジ−ｔ−アミル−フェニル）ベンゾトリアゾール、２−〔２‘−ヒドロキシ−３’、５‘−ビス（α，α−ジメチルベンジルフェニル）ベンゾトリアゾール、２−（２‘−ヒドロキシ−３’−ｔ−ブチル−５‘−メチルフェニル）−５−クロロベンアゾトリアゾール、２−（２’−ヒドロキシ−３‘，５’−ジ−ｔ−ブチルフェニル）−５−クロロベンゾチリアゾール、２，５−ビス−〔５‘−ｔ−ブチルベンゾキサゾリル−（２）〕−チオフェン、ビス（３，５−ジ−ｔ−ブチル−４−ヒドロキシベンジル燐酸モノエチルエステル）ニッケル塩、２−エトキシ−５−ｔ−ブチル−２’−エチルオキサリックアシッド−ビス−アニリド８５〜９０％と２−エトキシ−５−ｔ−ブチル−２‘−エチル−４’−ｔ−ブチルオキサリックアシッド−ビス−アニリド１０〜１５％の混合物、２−〔２−ヒドロキシ−３，５−ビス（α，α−ジメチルベンジル）フェニル〕−２Ｈ−ベンゾトリアゾール、２−エトキシ−２‘−エチルオキサザリックアシッドビスアニリド、２−〔２’−ヒドロオキシ−５‘−メチル−３’−（３‘’，４‘’，５‘’，６‘’−テトラヒドロフタルイミド−メチル）フェニル〕ベンゾトリアゾール、ビス（５−ベンゾイル−４−ヒドロキシ−２−メトキシフェニル）メタン、２−（２‘−ヒドロキシ−５’−ｔ−オクチルフェニル）ベンゾトリアゾール、２−ヒドロキシ−４−ｉ−オクトキシベンゾフェノン、２−ヒドロキシ−４−ドデシルオキシベンゾフェノン、２−ヒドロキシ−４−オクタデシルオキシベンゾフェノン、サリチル酸フェニル等の光安定剤を挙げることができる。
【００２２】
特に好ましい光安定剤としては、３００℃  熱天秤を用いて１０℃／分で加熱した条件下で、１０％重量減少した温度が２５０℃以上であることが好ましい。１０％加熱減量した温度が、２５０℃未満の場合では、光安定剤が昇華し外観を著しく劣ることになり好ましくない。
上記記載の光安定剤を樹脂組成物に配合するには、熱可塑性エラストマー１００重量部に対して、光安定剤０．０１〜２０重量部、好ましくは０．０５〜１０重量部、特に０．１〜５重量部の範囲が好ましい。光安定剤が２０重量部を越えると、ブリードによる外観不良が発生し、好ましくない。また、光安定剤が０．０１未満であると、耐光性が劣り好ましくない。これらの光安定剤は一種類のみで用いても、二種類以上の光安定剤を組み合わせても良く、特にヒンダードアミン系光安定剤とベンゾフェノン系光安定剤及び／又はベンゾトリアゾール系光安定剤の組み合わせが耐光性を著しく改良することから好ましい。これら組み合わせの光安定剤の合計添加量としては、０．１〜２０重量部であり、好ましくは０．１〜５重量部である。光安定剤の合計添加量が２０重量部を越えると、ブリードによる外観不良が発生し、好ましくない。また、光安定剤が０．１未満であると、著しい耐光性の改良効果は認められない。
【００２３】
次に、本発明の樹脂組成物中に配合できるヒンダートフェノール系酸化防止剤としては、３，５−ジ−ｔ−ブチル−４−ヒドロキシ−トルエン、ｎ−オクタデシル−β−（４‘−ヒドロキシ−３’，５‘−ジ−ｔ−ブチルフェニル）プロピオネート、テトラキス〔メチレン−３−（３’，５‘−ジ−ｔ−ブチル−４’−ヒドロキシフェニル）プロピオネート〕メタン、１，３，５−トリメチル−２，４，６‘−トリス（３，５−ジ−ｔ−ブチル−４−ヒドロキシベンジル）ベンゼン、カルシウム（３，５−ジ−ｔ−ブチル−４−ヒドロキシ−ベンジル−モノエチル−フォスフェート）、トリエチレングリコール−ビス〔３−（３−ｔ−ブチル−５−メチル−４−ヒドロキシフェニル）プロピオネート〕、ペンテリスリチル−テトラキス〔３−（３，５−ジ−ｔ−ブチルアニリノ）−１，３，５−トリアジン、３，９−ビス〔１，１−ジメチル−２−｛β−（３−ｔ−ブチル−４−ヒドロキシ−５−メチルフェニル）プロピオニルオキシ｝エチル〕２，４，８，１０−テトラオキサスピロ〔５，５〕ウンデカン、ビス〔３，３−ビス（４’−ヒドロキシ−３‘−ｔ−ブチルフェニル）酪酸〕グリコールエステル、トリフェロール、２，２’−エチリデンビス（４，６−ジ−ｔ−ブチルフェノール）、Ｎ，Ｎ‘−ビス〔３−（３，５−ジ−ｔ−ブチル−４−ヒドロキシフェニル）プロピオニル〕ヒドラジン、２，２’−オキサミドビス〔エチル−３−（３，５−ジ−ｔ−ブチル−４−ヒドロキシフェニル）プロピオネート〕、１，１，３−トリス（３‘，５’−ジ−ｔ−ブチル−４‘−ヒドロキシベンジル）−Ｓ−トリアジン−２，４，６（１Ｈ，３Ｈ，５Ｈ）−トリオン、１，３，５−トリス（４−ｔ−ブチル−３−ヒドロキシ−２，６−ジメチルベンジル）イソシアヌレート、３，５−ジ−ｔ−ブチル−４−ヒドロキシヒドロシンナミックアヒドトリエステルウイズ−１，３，５−トリス（２−ヒドロキシエチル）−Ｓ−トリアジン−２，４，６（１Ｈ，３Ｈ，５Ｈ）、Ｎ，Ｎ−ヘキサメチレンビス（３，５−ジ−ｔ−ブチル−４−ヒドロキシ−ヒドロシンナアミド）などを挙げることができる。
【００２４】
本発明の熱可塑性ポリエステルエラストマー組成物に含有されるヒンダードフェノール系酸化防止剤としては  ０．０５〜５重量部、好ましくは０．１〜４重量部が好ましい。ヒンダードフェノール系酸化防止剤が５重量部を越える場合では、酸化防止剤がブリードすることから製品外観を損なうため好ましくない。また、酸化防止剤が０．０５重量部未満では、押出し時や成形時に発泡などの熱劣化や耐熱老化性が非常に劣り好ましくない。本発明では、ヒンダードフェノール系酸化防止剤は一種類だけではなく、２種類以上のヒンダードフェノール系酸化防止剤の組み合わせでも特に限定しない。
さらに、ヒンダードフェノール系酸化防止剤と公知のヒンダードフェノール系以外の酸化防止剤を組み合わせることで、耐熱老化性と滞留安定性と製品外観を著しく向上することができる。他の酸化防止剤としては、硫黄系酸化防止剤、燐系酸化防止剤、アミン系酸化防止剤などを挙げることができる。
【００２５】
本発明の樹脂組成物の配合方法としては、加熱ロール、押出機、バンバリミキサー等の混練機を用いて配合することができる。また、熱可塑性ポリエステルエラストマー樹脂組成物を製造する際のエステル交換反応の前又は重縮合反応前のオリゴマー中に、添加及び混合することができる。
【００２６】
さらに本発明の組成物は、添加剤として公知のヒンダードフェノール系、硫黄系、燐系、アミン系の酸化防止剤、ヒンダードアミン系、トリアゾール系、ベンゾフェノン系、ベンゾエート系、ニッケル系、サリチル系等の光安定剤、帯電防止剤、滑剤、過酸化物等の分子調整剤、エポキシ系化合物、イソシアネート系化合物、カルボジイミド系化合物等の反応基を有する化合物、金属不活性剤、有機及び無機系の核剤、中和剤、制酸剤、防菌剤、蛍光増白剤、充填剤、難燃剤、難燃助剤、有機及び無機系の顔料などを添加することができる。
これらの添加物の配合方法としては、加熱ロール、押出機、バンバリミキサー等の混練機を用いて配合することができる。また、熱可塑性ポリエステルエラストマー樹脂組成物を製造する際のエステル交換反応の前又は重縮合反応前のオリゴマー中に、添加及び混合することができる。
【００２７】
得られた本発明の熱可塑性ポリエステルエラストマーの還元粘度は０．５〜４．０、好ましくは０．５〜３．０であることが好ましい。還元粘度が０．５未満だと機械特性に劣り、４．０を越えると成形性に劣るので好ましくない。
なお、本発明熱可塑性ポリエステルエラストマーの融点の下限は特に限定ないが、一般的には１５０℃以上が好ましい。耐熱性を必要とする用途には、２００℃以上が好ましいが、特に耐熱性を必要とする用途には、２３０℃以上が好ましい。ところで、Ａｄｖ．Ｃｈｅｍ．．Ｓｅｒ．，１７６，１２９（１９７９）．によると、ポリシクロヘキサンジメチレンテレフタレートとポリテトラメチレングリコールのみからなるポリエステルエラストマーでは、ポリシクロヘキサンジメチレンテレフタレートを５０重量％以上含有すると相分離し、エラストマーとしての弾性性能は発現しないと記載されている。しかしながら、驚くべきことに、本発明では、ソフトセグメントをポリアルキレングリコールのみから、ポリアルキレングリコール及び水添ダイマージオール及び／又はその誘導体の併用系に変えることで、５０重量％以上のハードセグメント量においても、充分な弾性性能を発現することが本発明者などにより見いだされた。この理由は定かでないが、シクロヘキサン骨格を有する水添ダイマージオール及び／又はその誘導体がポリシクロヘキサンジメチレンテレフタレートとポリアルキレングリコールの相溶化剤として働いているために、両者の相溶性が改善されていると推定される。
【００２８】
【実施例】
以下に実施例を用いて本発明を具体的に説明する。なお、これらの実施例において各測定項目は、以下の方法に従った。また得られたポリマー中のポリシクロヘキサンジメチレンテレフタレート、ポリテトラメチレングリコールなどの重量％はプロトンＮＭＲによって測定した値である。
▲１▼  還元粘度：ポリマー０．０５ｇを２５ｍｌの混合溶媒（フェノール／テトラクロロエタン＝６０／４０）に溶かして、オストワルド粘度計を用いて３０℃で測定した。
▲２▼  結晶融点：結晶融点はDSC にて室温から２０℃／分で昇温し測定した。
▲３▼  表面硬度：ＡＳＴＭ  Ｄ２２４０により測定した。
▲４▼  曲げ弾性率：ＡＳＴＭ  Ｄ７９０により測定した。
▲５▼  引張強さ、切断時伸び：ＪＩＳ  K6351 により測定した。
▲６▼  耐光性：８３℃、５００時間、フェードメーター照射後の切断時伸び保持率をＪＩＳ  Ｋ６３５１により測定した。
▲７▼ビカット軟化温度：ＡＳＴＭ  Ｄ１５２５により測定した。
【００２９】
ポリエステル合成例１
ジメチルテレフタレート４６０重量部、シクロヘキサンジメタノール４５０重量部、水添ダイマージオール（東亞合成社製；ＨＰ１０００）１００重量部、ポリテトラメチレングリコール（分子量１０００）２５０重量部、酸化防止剤Ａ−７（表１に示す）２重量部、テトラブチルチタネート０．９重量部を仕込み、室温から２６０℃まで２時間かけて昇温し、その後２６０℃で１時間加熱しエステル交換反応を行った。次いで缶内を徐々に減圧にすると共に昇温し、４５分かけて２７５℃、１ｔｏｒｒ以下にして初期重縮合反応を行った。さらに２７５℃、１ｔｏｒｒ以下の状態で４時間重合反応を行い、ポリマーをペレット状に取り出しポリマーＡを得た。得られたポリマーの還元粘度は１．０３であり、ポリマー中のポリシクロヘキサンジメチレンテレフタレート成分、ポリテトラメチレングリコール成分、水添ダイマージオール成分の重量％はそれぞれ６５％、２５％、１０％であった。その結果を表２に示す。
【００３０】
ポリエステル合成例２
ポリエステル合成例１においてポリシクロヘキサンジメチレンテレフタレート成分を７５重量％、ポリテトラメチレングリコール成分、水添ダイマージオール成分をそれぞれ１７重量％、８重量％となるようにした以外は全てポリエステル合成例１と同様にして、また反応温度を適宜適正化して、熱可塑性ポリエステルエラストマーを重合し、ポリマーBを得た。
【００３１】
比較合成例１
ポリエステル合成例１においてポリシクロヘキサンジメチレンテレフタレート成分の代わりにポリブチレンテレフタレート成分を６５重量％、ポリテトラメチレングリコール成分３５重量％となるようにした以外は全てポリエステル合成例１と同様にして、また反応温度を適宜適正化して、熱可塑性エラストマーを重合し、ポリマーＣを得た。その結果を表５に示すが、得られたエラストマーは、切断時伸びや耐光性は充分だが特に融点が低く、耐熱性が劣ることが判る。
【００３２】
実施例１〜８、比較例１〜３
ポリエステル合成例１，２及び比較合成例１で得られたポリマーＡ〜Ｃと表１に示す光安定剤、酸化防止剤を表２，３に従い配合し、押出機を用いて、ペレット状に取り出し、熱風乾燥機にて水分率  ０．１％以下に乾燥を行った。それぞれ適宜適正化の条件で射出成形を行い、各測定を行った。
【００３３】
【表１】
0004200397.tif 000008
【００３４】
【表２】
0004200397.tif 000009
【００３５】
【表３】
0004200397.tif 000010
【００３６】
【表４】
0004200397.tif 000011
【００３７】
【表５】
0004200397.tif 000012
【００３８】
【発明の効果】
以上かかる構成よりなる本発明熱可塑性ポリエステルエラストマーは、表４，５からも明らかなように、耐光性が著しく改良されており、同程度の弾性率を有する従来のポリエステルエラストマーと比べると、融点が約６０℃も高く、ビカット軟化点も５０℃前後高い。さらに耐光性も優れることから、耐熱性と耐光性を両立することができる従来にない熱可塑性ポリエステルエラストマーであることが判る。すなわち本発明は、耐熱性、耐熱老化性、滞留安定性、機械特性に優れ、且つ高融点であるため、繊維、フィルム、シートをはじめとする各種成形材料に用いることができる。またブーツ、ギア、チューブなどの成形材料としても適している。例えば、ジョイントブーツや、電線被覆材などに有用であり、産業界に寄与すること大である。